(57)【要約】【課題】液体に対する膨張性を利用した機能を効果的に発揮することが可能なカプセル剤を提供する。【解決手段】カプセル剤は、中心部１と、その中心部１の表面を被覆する外郭部２とを備える。中心部１は、液体に対して膨張する材料を含むと共に、外郭部２は、その液体に対する中心部１の膨張を誘発可能である材料を含む。【選択図】図１
2017043960.tif 000002
【特許請求の範囲】
【請求項１】
液体に対して膨張する材料を含む中心部と、
その中心部の表面を被覆すると共に前記液体に対する前記中心部の膨張を誘発可能である材料を含む外郭部と
を備えた、カプセル剤。
【請求項２】
構造物を製造するために用いられる構造材料中に含まれる、
請求項１記載のカプセル剤。
【請求項３】
構造材料と、
液体に対して膨張する材料を含む中心部と、その中心部の表面を被覆すると共に前記液体に対する前記中心部の膨張を誘発可能である材料を含む外郭部と、を備えた１又は２以上のカプセル剤と
を含む、構造物。
【請求項４】
前記構造材料は、モルタル及びコンクリートのうちの少なくとも一方を含む、
請求項３記載の構造物。
【発明の詳細な説明】
【技術分野】
【０００１】
本発明は、液体に対する膨張性を利用して機能を発揮するカプセル剤、及びそのカプセル剤を用いた構造物に関する。
【背景技術】
【０００２】
液体に対する膨張性を利用して所定の機能を発揮する材料が知られており、その材料が多様な分野において利用されている。
【０００３】
例えば、土木建築の分野では、モルタル又はコンクリートの硬化前においてひび割れ等が発生することを防止するために、ベントナイトを含むセメント組成物が用いられている（例えば、特許文献１参照。）。このベントナイトは、水を吸収することにより、著しく膨張（膨潤）する材料である。
【０００４】
また、上記したひび割れが発生した場合には、補修のために、そのひび割れ中に樹脂が埋め込まれている（例えば、特許文献２参照。）。
【先行技術文献】
【特許文献】
【０００５】
【特許文献１】特開平０７−０５３２４８号公報
【特許文献２】特開２０１３−０８７５９６号公報
【発明の概要】
【発明が解決しようとする課題】
【０００６】
多様な分野において、液体に対する膨張性を利用して所定の機能を発揮する材料が利用されているが、その材料の機能を有効活用するためには、未だ改善の余地がある。
【０００７】
本発明の目的は、液体に対する膨張性を利用した機能を効果的に発揮することが可能なカプセル剤及び構造物を提供することにある。
【課題を解決するための手段】
【０００８】
本発明者は、上記した目的を達成するために鋭意検討した結果、液体に対する膨張を誘発可能である材料を用いて、その液体に対して膨張する材料を被覆することにより、上記した課題が解決されることを見出した。
【０００９】
本発明は、上記した知見に基づいてなされたものであり、本発明のカプセル剤は、液体に対して膨張する材料を含む中心部と、その中心部の表面を被覆すると共に液体に対する中心部の膨張を誘発可能である材料を含む外郭部とを備えたものである。
【００１０】
本発明の構造物は、構造材料と、１又は２以上のカプセル剤とを備えたものである。このカプセル剤は、液体に対して膨張する材料を含む中心部と、その中心部の表面を被覆すると共に液体に対する中心部の膨張を誘発可能である材料を含む外郭部とを備える。
【００１１】
ここで、「液体に対して膨張する材料」とは、液体に対して自らが膨張する性質を有する材料である。即ち、ここで説明する材料は、液体との接触に起因して、自らの体積を増加させることができる材料である。
【００１２】
また、「液体に対する中心部の膨張を誘発可能である材料」とは、外郭部が関与する何らかの現象（原因）を利用することにより、液体に対して膨張する材料を被覆していながら、その液体に対して膨張する材料の膨張を誘発することができる材料である。この膨張を誘発する現象は、特に限定されないが、例えば、熱、摩擦、圧力及び液体との接触等に起因した膨張、溶融（融解）、亀裂（開裂）、変形、膨潤、溶解及び液体のへの分散等のうちのいずれか１種類又は２種類以上である。
【発明の効果】
【００１３】
本発明のカプセル剤によれば、中心部は、液体に対して膨張する材料を含んでいると共に、その中心部を被覆する外郭部は、その液体に対する中心部の膨張を誘発可能である材料を含んでいる。よって、液体に対する膨張性を利用した機能を効果的に発揮することができる。
【００１４】
本発明の構造物によれば、構造材料と、上記した本発明のカプセル剤の構成と同様の構成を有する１又は２以上のカプセル剤とを含んでいる。よって、液体に対する膨張性を利用したカプセル剤の機能を効果的に発揮することができる。
【図面の簡単な説明】
【００１５】
【図１】本発明の一実施形態のカプセル剤の構成を表す断面図である。
【図２】本発明の一実施形態のカプセル剤の他の構成を表す断面図である。
【図３】カプセル剤の機能を説明するための断面図である。
【図４】本発明の一実施形態のカプセル剤を用いた構造物の構成を表す断面図である。
【図５】構造物の機能を説明するための断面図である。
【図６】図５に続く構造物の機能を説明するための断面図である。
【図７】カプセル剤等の重量増加割合と経過時間との相関を表す図である。
【発明を実施するための形態】
【００１６】
以下、本発明に関して詳細に説明する。説明する順序は、下記の通りである。但し、本発明に関する詳細は、以下で説明する態様に限定されずに適宜変更可能である。
【００１７】
１．カプセル剤
１−１．構成
１−２．機能
１−３．製造方法
１−４．作用及び効果
２．カプセル剤の用途（構造物）
２−１．構成
２−２．機能
２−３．作用及び効果
【００１８】
＜１．カプセル剤＞
本発明の一実施形態のカプセル剤に関して説明する。
【００１９】
ここで説明するカプセル剤は、何らかの構造物中に含まれた状態で用いられることにより、その構造物の破損を修復する機能を有する修復剤である。これにより、カプセル剤が含まれた構造物は、そのカプセル剤の修復機能を利用して、いわゆる自己修復機能を有することになる。
【００２０】
上記した「構造物」とは、何らかの目的のために製造後において物理的特性が劣化しすぎないように維持されることを要する物体であり、その物理的特性は、例えば、形状及び強度等である。
【００２１】
「構造物の破損」とは、例えば、内部応力及び外部応力のうちの一方又は双方に起因して、構造物の表面近傍に亀裂（ひび割れ等）等が発生することを意味している。この破損に起因して構造物の物理的特性は劣化するため、上記したように、その構造物はカプセル剤により修復されることを要する。
【００２２】
なお、カプセル剤が含まれた構造物の自己修復機能に関しては、後述する「２．カプセル剤の用途」において詳細に説明する。
【００２３】
構造物中には、１又は２以上のカプセル剤が含まれる。これに伴い、構造物中に複数のカプセル剤が含まれている場合には、その複数のカプセル剤は、構造物中において分散されていることが好ましい。構造物の破損位置に依存せずに、カプセル剤が修復機能を発揮しやすくなるからである。即ち、構造物中において複数のカプセル剤が分散配置されていると、その構造物がどこの位置で破損しても、カプセル剤の修復機能を利用できる可能性が高くなる。
【００２４】
カプセル剤の用途は、構造物の製造後、その構造物の使用途中において破損が修復されることを要する用途であれば、特に限定されない。このカプセル剤の用途は、主に、構造物の用途等に応じて決定される。
【００２５】
一例を挙げると、カプセル剤は、建築用途及び護岸用途等において用いられる。この場合には、カプセル剤は、後述するように、構造物を製造するために用いられる構造材料中に含まれる。これにより、構造材料中にカプセル剤が含まれている構造物は、上記したように、そのカプセル剤の修復機能を利用した自己修復する機能を有することになる。
【００２６】
＜１−１．構成＞
まず、カプセル剤の構成に関して説明する。
【００２７】
図１は、カプセル剤の断面構成を表している。このカプセル剤は、中心部１及び外郭部２を備えている。即ち、カプセル剤は、中空構造物（外郭部２）の内部に、実質的に修復機能を発揮する本体（中心部１）が収容された構造（カプセル構造）を有している。
【００２８】
カプセル剤の形状は、特に限定されないが、例えば、球状、板状及び塊状等である。図１では、例えば、カプセル剤の形状が球状である場合を示している。
【００２９】
カプセル剤の寸法は、特に限定されない。例えば、カプセル剤の形状が球状である場合には、そのカプセル剤の平均粒径（体積平均粒径）は、約５０μｍ〜５０ｍｍである。
【００３０】
［中心部］
中心部１は、いわゆるカプセル剤のコアであり、液体に対して膨張する材料（以下、「膨張性材料」と呼称する。）のうちのいずれか１種類又は２種類以上を含んでいる。
【００３１】
この「膨張性材料」とは、上記したように、液体に対して自らが膨張する性質を有する材料であり、より具体的には、液体との接触に起因して、自らの体積を増加させることができる材料である。このカプセル剤の使用時には、後述するように、外郭部２が液体に対する中心部１（膨張性材料）の膨張を誘発することにより、その膨張性材料が膨張できるようになる。これにより、膨張性材料の膨張現象を利用して、カプセル剤の修復機能が発揮される。
【００３２】
上記した液体の種類は、膨張性材料を膨張させることができる液体のうちのいずれか１種類又は２種類以上であれば、特に限定されない。この液体の種類は、主に、カプセル剤が含まれる構造物の用途等に応じて決定される。
【００３３】
一例を挙げると、カプセル剤が建築用途及び護岸用途等の構造物に含まれる場合の液体は、例えば、水等である。ここで説明する「水」とは、例えば、構造物と接触する可能性がある水であり、具体的には、雨水及び海水等である。この場合において、膨張性材料は、例えば、水に対して膨張することになる。
【００３４】
膨張性材料が膨張する理由（技術的原理）は、特に限定されない。即ち、膨張性材料は、液体を吸収する材料（吸液性材料）でもよいし、液体と化学的に反応する材料（反応性材料）でもよいし、それ以外の現象を利用する材料でもよいし、それらの２種類以上でもよい。
【００３５】
吸液性材料は、液体の吸収に起因して膨張（膨潤）するため、その吸液性材料の体積は、液体を吸収する前の状態と比較して増加する。
【００３６】
反応性材料は、液体との化学的反応に起因して膨張するため、その反応性材料の体積は、液体と化学的に反応する前の状態と比較して増加する。この膨張を誘発する化学的反応の種類は、特に限定されないが、例えば、発泡反応及び水和反応等である。
【００３７】
中でも、膨張性材料は、吸液性材料であることが好ましい。単純な吸液現象を利用して、膨張性材料の体積が十分に増加するからである。また、化学的反応を利用しないため、カプセル剤及び構造物が化学的反応の影響を受けないからである。
【００３８】
吸液性材料の種類は、液体の吸収に起因して膨張することができる材料であれば、特に限定されない。ここで、液体が水である場合を例に挙げると、その水の吸収に起因して膨張する吸液性材料（吸水性材料）は、例えば、吸水性（水膨張性）粘土及び吸水性高分子化合物等を含んでいる。
【００３９】
吸水性粘土は、例えば、ベントナイト等である。このベントナイトは、モンモリナイトを主成分とする粘土の総称である。このベントナイトの種類は、特に限定されないが、例えば、Ｎａ型ベントナイト（ナトリウムベントナイト）及びＣａ型ベントナイト（カルシウムベントナイト）等である。
【００４０】
吸水性高分子化合物は、例えば、ポリアルキレンオキサイド、ポリアクリル酸、ポリアクリルアミド、ポリビニルアルコール、多糖類、水膨張ゴム、デンプン、セルロース、無水マレイン酸、ポリスルホン酸、ポリアスパラギン酸、ポリグルタミン酸、ポリアルギン酸及びそれらの塩等である。このポリアルキレンオキサイドは、例えば、ポリエチレンオキサイド等である。また、多糖類は、例えば、グアガム及びダイユータンガム等である。なお、吸水性高分子化合物は、上記した一連の吸水性高分子化合物の候補のうちのいずれか１種類又は２種類以上とそれ以外の高分子化合物のうちのいずれか１種類又は２種類以上との共重合体でもよい。
【００４１】
中でも、吸水性材料は、ベントナイトであることが好ましい。第１に、ベントナイトは、水に対して著しく高い親和性を有するからである。これにより、ベントナイトは、自らの乾燥重量の数倍に及ぶ水を吸収することができるため、そのベントナイトの体積は、水の吸収に起因して著しく増加する。第２に、ベントナイトは、高い熱的安定性を有するからである。これにより、ベントナイトは、高温環境中において使用されても、熱的に劣化しにくくなる。第３に、ベントナイトは、吸水時において高い粘性及び粘着性を有するからである。これにより、ベントナイトは、水の吸収に起因して膨張した状態において、カプセル剤が含まれる構造物の表面等に付着（定着）しやすくなる。
【００４２】
なお、中心部１の形状は、特に限定されないが、例えば、球状、板状及び塊状等である。図１では、例えば、中心部１の形状が球状である場合を示している。
【００４３】
中心部１の寸法は、特に限定されない。例えば、中心部１の形状が球状である場合には、その中心部１の平均粒径（体積平均粒径）は、約１０μｍ〜３０ｍｍである。
【００４４】
［外郭部］
外郭部２は、いわゆるカプセル剤のシェルであり、中心部１の表面を被覆している。なお、外郭部２は、単層でもよいし、多層でもよい。
【００４５】
この外郭部２は、上記したように、中空構造物の内部に中心部１を収容するために、その中心部１の表面全体を被覆していることが好ましい。言い換えれば、中心部１は、外郭部２により完全に被覆されているため、露出していないことが好ましい。カプセル剤が含まれた構造物の製造開始後、その構造物の使用途中（破損時）において初めてカプセル剤の修復機能が発揮されるため、その修復機能が利用されるタイミングを適正化することができるからである。詳細な理由は、以下の通りである。
【００４６】
以下では、説明を簡略化するために、カプセル剤が含まれる構造物の製造開始後、その構造物が未だ破損していない期間、即ち構造物の製造開始時から使用開始時を経由して破損時までの期間を「破損前期間」と呼称する。また、構造物が破損した後の期間を「破損後期間」と呼称する。
【００４７】
言い換えれば、「破損前期間」とは、外郭部２による初期（カプセル剤の製造直後）の被覆状態がほぼ維持されていることに起因して、その外郭部２が液体に対する中心部１（膨張性材料）の膨張を未だ誘発していないため、その膨張性材料が実質的に膨張できない期間である。これにより、破損前期間において、カプセル剤は、膨張性材料の膨張を利用した修復機能を発揮できない。
【００４８】
これに対して、「破損後期間」とは、外郭部２による被覆状態が変化したことに起因して、その外郭部２が液体に対する中心部１（膨張性材料）の膨張を誘発したため、その膨張性材料が実質的に膨張できる期間である。これにより、破損後期間において、カプセル剤は、膨張性材料の膨張を利用した修復機能を発揮できる。
【００４９】
後述するように、カプセル剤が含まれた構造物を製造後に使用する場合には、その構造物の製造段階（破損前期間）から直ちにカプセル剤の修復機能を発揮させるのではなく、その構造物が製造後に破損した時点（破損後期間）において初めてカプセル剤の修復機能を発揮させることが望ましい。なぜなら、例えば、構造物の破損を修復するためにカプセル剤が用いられる場合には、破損前期間及び破損後期間の双方においてカプセル剤が液体と接触する可能性があっても、破損前期間において既にカプセル剤が修復機能を発揮したのでは意味がなく、破損後期間において初めてカプセル剤が修復機能を発揮することを要するからである。
【００５０】
具体的には、構造物を製造するために用いられる構造材料の一例として、コンクリートを挙げる。コンクリートを製造するためには、例えば、水等によりセメント等が溶解及び分散されたセメント液（生コンクリート）を準備した後、そのセメント液を凝固（硬化）させる。この場合には、最終的にカプセル剤が含まれたコンクリートを製造するために、あらかじめカプセル剤が含まれたセメント液を準備する必要がある。
【００５１】
中心部１の表面全体が外郭部２により被覆されていない場合には、セメント液の準備段階において既に中心部１の一部が露出している。この場合には、膨張性材料が吸水性を有していると、セメント液の準備工程及び使用途中（破損前期間）において膨張性材料が水を吸収するため、その破損前期間において既に膨張性材料が膨張してしまう。これにより、コンクリートの使用中どころか、製造途中において意図せずにカプセル剤が修復機能を発揮してしまうため、そのコンクリートの破損時（破損後期間）においてカプセル剤の修復機能を利用することができなくなる。それどころか、セメント液中において膨張性材料が膨張するため、そのセメント液を用いてコンクリートを製造すること自体が困難になる。
【００５２】
これに対して、中心部１の表面全体が外郭部２により被覆されている場合には、セメント液の準備段階においては未だ中心部１が露出していない。この場合には、膨張性材料が吸水性を有していても、セメント液の準備工程及び使用途中（破損前期間）において膨張性材料が水を吸収しないため、その破損前期間において意図せずに膨張性材料が膨張することは防止される。これにより、セメント液を用いたコンクリートの製造開始後、そのコンクリートが破損するまで（破損前期間）、カプセル剤の修復機能を維持しておくことができる。この場合には、セメント液中にカプセル剤が含まれていても、そのセメント液中では膨張性材料が未だ膨張しないため、そのセメント液を用いてコンクリートを問題なく製造することができる。
【００５３】
しかも、コンクリートの使用開始後、そのコンクリートの破損に起因してカプセル剤が雨水等に接触すると、カプセル剤と雨水等との接触に起因して発生する現象を利用して、外郭部２が膨張性材料の膨張を誘発する。ここでは、例えば、コンクリートの使用開始後、そのコンクリートの破損時（破損後期間）において外郭部２が溶解又は膨潤すると、膨張性材料が初めて水と接触するため、その膨張性材料が膨張する。これにより、コンクリートの破損時においてカプセル剤の修復機能を利用することができる。
【００５４】
これらのことから、中心部１の表面全体が外郭部２により被覆されていると、カプセル剤がセメント液中に含まれていても、そのセメント液を用いたコンクリートの製造工程を阻害せずに、コンクリートの破損時という適切なタイミングにおいて、カプセル剤の修復機能を利用することができる。
【００５５】
これに伴い、外郭部２は、液体に対する中心部１（膨張性材料）の膨張を誘発可能である材料（以下、「膨張誘発材料」と呼称する。）のうちのいずれか１種類又は２種類以上を含んでいる。
【００５６】
「膨張誘発材料」とは、上記したように、外郭部２が関与する何らかの現象（原因）を利用することにより、膨張性材料を被覆していながら、液体に対する膨張性材料の膨張を誘発（制御）することができる材料である。
【００５７】
なお、膨張誘発材料が液体に対する膨張性材料の膨張を誘発した後、外郭部２の被覆状態は、特に限定されない。すなわち、外郭部２は依然として中心部１の表面全体を被覆しているため、その中心部１は露出していなくてもよい。または、外郭部２は中心部１の表面の一部だけを被覆しているため、その中心部１は部分的に露出していてもよい。または、外郭部２は完全に消失したため、中心部１の表面全体は露出していてもよい。
【００５８】
膨張誘発材料の種類は、液体に対する膨張性材料の膨張を誘発することができる材料であれば、特に限定されない。この膨張誘発材料が膨張性材料の膨張を誘発するために利用する現象（以下、「膨張誘発現象」）の種類は、特に限定されず、物理的現象でもよいし、化学的現象でもよいし、双方でもよい。具体的には、膨張誘発現象は、例えば、任意の外因に起因する任意の状態変化のうちのいずれか１種類又は２種類以上である。「任意の外因」とは、例えば、熱、摩擦、圧力及び液体（例えば水等）との接触等である。「任意の状態変化」とは、膨張、溶融（融解）、亀裂（開裂）、変形、開裂、膨潤、溶解及び液体への分散等である。
【００５９】
この膨張誘発材料は、例えば、液体に対する膨張性材料の膨張を誘発することができる高分子化合物（樹脂）のうちのいずれか１種類又は２種類以上である。この高分子化合物は、天然樹脂でもよいし、合成樹脂でもよいし、双方でもよい。
【００６０】
具体的には、膨張誘発材料は、例えば、スチレンとブタジエンとの共重合体（ＳＢＲ樹脂）アクリロニトリルとブタジエンとスチレンとの共重合体（ＡＢＳ樹脂）、アクリロニトリルとスチレンとの共重合体（ＡＳ樹脂）、ポリエチレン、ポリプロピレン、ポリスチレン、ポリアルキレンオキサイド、ポリアルキレングリコール、ポリビニルアルコール、塩化ビニル樹脂、メタクリル樹脂、アクリル樹脂、ポリアクリルアミド、ポリアミド、ポリカーボネート、ポリアセタール、ポリエステル、ポリフェニレンエーテル、フェノール樹脂、エポキシ樹脂、メラミン樹脂、尿素樹脂、アルキド樹脂、ポリウレタン樹脂、ポリテトラフルオロエチレン（ＰＴＦＥ）、テトラフルオロエチレンとパーフルオロアルキルビニルエーテルとの共重合体（ＰＦＡ）、テトラフルオロエチレンとヘキサフルオロプロピレンとの共重合体（ＦＥＰ）、テトラフルオロエチレンとエチレンとの共重合体（ＥＴＦＥ）、ポリビニリデンフルオライド（ＰＶＤＦ）、ポリクロロトリフルオロエチレン（ＰＣＴＦＥ）、クロロトリフルオエチレンとエチレンとの共重合体（ＥＣＴＦＥ）、シリコーン樹脂、ポリジメチルシロキサン及びそれらの変性体等である。膨張性材料及び膨張誘発材料のそれぞれとして同じ種類の高分子化合物を用いる場合には、例えば、それぞれの高分子化合物の物性等を異ならせればよい。この物性とは、例えば、分子量及び親水性等のうちのいずれか１種類又は２種類以上である。
【００６１】
なお、上記した外郭部２の役割を重視して、その外郭部２は、主に、以下で説明する４つの性質を有していることが望ましい。
【００６２】
第１に、構造物を製造するために、その構造物の原材料等を含む溶液が用いられる場合には、カプセル剤が溶液中に含まれていても、外郭部２は中心部１を保護し続けることが望ましい。破損前期間において、外郭部２を用いて中心部１を保護することにより、意図せずに膨張性材料が膨張することを防止するためである。ここで説明する「溶液」は、例えば、上記したセメント液等である。
【００６３】
第２に、外郭部２は、構造物の破損時において、液体に対する中心部１（膨張性材料）の膨張を十分に誘発することが望ましい。破損後期間において、意図的かつ積極的に中心部１（膨張性材料）を膨張させるためである。
【００６４】
第３に、外郭部２が液体に対する中心部１の膨張を誘発する程度（例えば、誘発速度等）は、液体の温度等のうちのいずれか１種類又は２種類以上の条件に応じて制御されやすいことが望ましい。膨張誘発現象の種類によっては、外郭部２の誘発速度等は、液体の温度等の影響を受けやすいからである。なお、外郭部２の誘発に要する時間は、例えば、外郭部２の形成材料及び平均厚さ等の影響を受ける場合もある。
【００６５】
第４に、外郭部２は、液体に対する中心部１の膨張を誘発した後において、膨張性材料の膨張現象を阻害しにくいことが望ましい。膨張性材料の膨張現象が阻害されると、破損後期間において構造物の破損が修復されにくくなるからである。
【００６６】
なお、外郭部２の平均厚さは、特に限定されないが、例えば、約１０μｍ〜２００μｍである。ここで説明する「平均厚さ」とは、例えば、顕微鏡を用いてカプセル剤の断面を観察した後、任意の１０箇所において測定された外郭部２の厚さの平均値である。この顕微鏡の種類は、特に限定されないが、例えば、走査型電子顕微鏡（ＳＥＭ）等のうちのいずれか１種類又は２種類以上である。
【００６７】
［他の材料］
なお、外郭部２は、更に、他の材料のうちのいずれか１種類又は２種類以上を含んでいてもよい。
【００６８】
図２は、カプセル剤の他の断面構成を表しており、図１に対応している。他の材料は、例えば、複数の粒状物質３のうちのいずれか１種類又は２種類以上である。カプセル剤の製造（外郭部２の形成）工程において、造粒途中の粒子同士の凝集が抑制されるからである。外郭部２が複数の粒状物質３を含んでいる場合には、例えば、膨張誘発材料中において複数の粒状物質３が分散されているため、その膨張誘発材料により複数の粒状物質３の分散状態が維持されている。
【００６９】
複数の粒状物質３は、いわゆるフィラであり、例えば、無機材料等のうちのいずれか１種類又は２種類以上を含んでいる。この無機材料は、例えば、酸化ケイ素、タルク、酸化アルミニウム及びゼオライト等である。中でも、酸化ケイ素及びタルクが好ましい。造粒途中の粒子同士がより凝集しにくくなるからである。この複数の粒状物質３は、例えば、外郭部２中において分散されていることが好ましい。
【００７０】
なお、複数の粒状物質３の形状は、特に限定されないが、例えば、球状、板状及び塊状等のうちのいずれか１種類又は２種類以上である。図２では、例えば、複数の粒状物質３の形状が球状である場合を示している。
【００７１】
複数の粒状物質３の寸法は、特に限定されない。例えば、複数の粒状物質３の形状が球状である場合には、その複数の粒状物質３の平均粒径（体積平均粒径）は、約０．１μｍ〜１００μｍである。
【００７２】
外郭部２中における複数の粒状物質３の含有量は、特に限定されないが、極端に多すぎないことが好ましい。具体的には、外郭部２中における複数の粒状物質３の含有量は、例えば、約１０重量％〜３０重量％である。複数の粒状物質３の含有量が多すぎると、外郭部２の溶解速度及び膨潤速度等が悪影響を受ける可能性があるからである。
【００７３】
また、他の材料は、例えば、各種添加剤等である。この添加剤は、例えば、製膜助剤、アンチブロッキング剤、色材、酸化防止剤及び安定剤等である。製膜助剤は、主に、樹脂製膜を整える役割を果たす。アンチブロッキング材は、主に、カプセル剤同士の凝集を抑制する機能（アンチブロッキング機能）を有する。色材は、主に、カプセル剤の色調を調整する役割を果たし、例えば、色素及び顔料等のうちのいずれか１種類又は２種類以上を含む。酸化防止剤は、主に、カプセル剤の保存安定性を向上させる役割を果たす。安定剤は、例えば、紫外線吸収剤等である。
【００７４】
＜１−２．機能＞
このカプセル剤は、構造物中に含まれた状態で用いられることにより、以下のように機能する。ここでは、例えば、図１に示したカプセル剤の機能に関して説明する。図３は、カプセル剤の機能を説明するために、図１に対応する断面構成を表している。
【００７５】
破損前期間においては、図１に示したように、中心部１（膨張性材料）が外郭部２により被覆されている。この場合には、外郭部２（膨張誘発材料）が液体に対する膨張性材料の膨張を誘発できないため、その膨張性材料は未だ膨張しない。よって、カプセル剤の修復機能は維持される。
【００７６】
なお、例えば、膨張誘発現象が溶解又は膨潤である場合において、構造物を製造するために溶液が用いられる場合には、その溶液中においてカプセル剤が液体（溶液の溶媒）と接触する可能性があっても、そのカプセル剤と液体との接触時間が短ければ、中心部１が実際に液体と接触するまで外郭部２は溶解又は膨潤しない。これにより、膨張性材料は未だ膨張しないため、カプセル剤の修復機能は維持される。しかも、溶液中にカプセル剤が含まれていても、その溶液を用いた構造物の製造工程にカプセル剤は悪影響を与えない。
【００７７】
破損後期間においては、外郭部２が液体に対する膨張性材料の膨張を誘発できるため、その膨張性材料が膨張できるようになる。例えば、膨張誘発現象が溶解又は膨潤である場合には、破損後期間において、カプセル剤が液体と接触すると共に、そのカプセル剤と液体との接触時間が十分に長くなると、外郭部２（膨張誘発材料）のうちの一部又は全部が溶解又は膨潤するため、中心部１（膨張性材料）が液体と接触する。図３では、例えば、外郭部２の全部が溶解した場合を示している。これにより、膨張性材料が膨張するため、カプセル剤の修復機能が発揮される。よって、カプセル剤の修復機能を利用して構造物の破損が修復される。
【００７８】
なお、構造物が破損した後、カプセル剤が修復機能を発揮するまでにどれぐらいの期間を要するかは、例えば、上記したように、外郭部２が液体に対する膨張性材料の膨張を誘発する程度に依存するため、液体の温度等のうちのいずれか１種類又は２種類以上の条件に応じて決定される。この条件は、外郭部２の誘発速度等に影響を及ぼすからである。
【００７９】
＜１−３．製造方法＞
上記したカプセル剤は、例えば、以下の手順により製造される。
【００８０】
なお、カプセル剤の一連の構成要素の形成材料に関しては、既に詳細に説明したため、以下では、その説明を随時省略する。
【００８１】
最初に、膨張性材料を含む中心部１と、外郭部２を形成するために用いられる処理溶液とを準備する。
【００８２】
処理溶液を準備する場合には、例えば、膨張誘発材料と、その膨張誘発材料を溶解させるための溶媒と、必要に応じて複数の粒状物質３等とを混合した後、その混合物を撹拌する。これにより、溶媒中において膨張誘発材料が溶解され、又はエマルジョンとなるように溶媒中において膨張誘発材料が分散されるため、処理溶液が得られる。この溶媒は、例えば、水性溶媒及び有機溶剤のうちのいずれか１種類又は２種類以上であり、膨張誘発材料の種類等に応じて決定される。水性溶媒は、例えば、水及びアルコール等である。有機溶剤は、例えば、トルエン、スチレン、酢酸エチル、酢酸ブチル及びヘキサン等である。
【００８３】
続いて、中心部１の表面に処理溶液を供給した後、その処理溶液を乾燥させる。これにより、中心部１の表面を被覆するように、膨張誘発材料を含む外郭部２が形成される。この場合には、外郭部２の形成工程を２回以上繰り返してもよい。
【００８４】
なお、複数の粒状物質３を用いる場合には、処理溶液中に複数の粒状物質３を含有させてもよいし、処理溶液中に複数の粒状物質３を含有させなくてもよい。前者の場合には、例えば、処理溶液中に複数の粒状物質３を分散させた後、その処理溶液を中心部１の表面に供給する。後者の場合には、例えば、複数の粒状物質３が分散されていない処理溶液を中心部１の表面に供給する過程において、その処理溶液中に複数の粒状物質３を別途投入する。この複数の粒状物質３の投入回数は、１回だけでもよいし、２回以上でもよい。
【００８５】
この外郭部２の形成方法は、特に限定されない。具体的には、処理溶液を供給する方法は、例えば、塗布法及びスプレー法等のうちのいずれか１種類又は２種類以上である。
【００８６】
また、外郭部２を形成するために用いる装置の種類は、特に限定されないが、例えば、ハイスピードミキサ、スプレードライ及び流動層造粒コーティング装置等のうちのいずれか１種類又は２種類以上である。中でも、流動造粒層コーティング装置は、転動流動層コーティング装置及び旋回流動層コーティング装置等であることが好ましい。この流動層造粒コーティング装置は、円筒状の転動流動層の内部において、塗布対象物である中心部１を渦状に流動させながら、スプレーノズルを用いて中心部１の表面に処理溶液を吹き付ける装置である。この場合には、転動流動層の内部において、下から上に向けて風が流れることにより、中心部１が上方向に巻き上げられるため、その中心部１に縦方向の動きが与えられる。しかも、回転板が回転することにより、中心部１が回転するため、その中心部１に横方向の動きが与えられる。これにより、中心部１が渦状に流動する。
【００８７】
この流動層造粒コーティング装置の塗布原理を利用することにより、以下の利点が得られる。第１に、中心部１の表面が均一に塗布されるため、均一な厚さとなるように外郭部２が形成される。第２に、塗布量が容易かつ正確に制御されるため、外郭部２の平均厚さが厳密に制御される。第３に、外郭部２の平均厚さが厳密に制御されることに伴い、カプセル剤の寸法（体積平均粒径等）も厳密に制御される。
【００８８】
よって、中空構造物（外郭部２）の内部に膨張性材料（中心部１）が収容されるため、カプセル剤が完成する。
【００８９】
＜１−４．作用及び効果＞
本発明のカプセル剤によれば、膨張誘発材料を含む外郭部２により、膨張性材料を含む中心部１の表面が被覆されている。
【００９０】
この場合には、上記したように、カプセル剤が含まれた構造物を製造するために、そのカプセル剤が含まれた溶液を用いても（破損前期間）、中心部１（膨張性材料）が外郭部２により被覆されている。これにより、膨張性材料は未だ膨張できないため、カプセル剤が含まれた構造物の使用時には、そのカプセル剤の修復機能が維持される。一方、カプセル剤が含まれた構造物の使用開始後、その構造物が破損すると（破損後期間）、外郭部２（膨張誘発材料）が液体に対する膨張性材料の膨張を誘発するため、その膨張性材料が膨張する。これにより、カプセル剤が修復機能を発揮するため、構造物の破損時という適切なタイミングにおいて、カプセル剤の修復機能を利用して構造物が修復される。言い換えれば、外郭部２は、構造物が破損するまで中心部１の機能（膨張性材料の膨張）を意図的に遅延させることにより、その中心部１の機能を適切なタイミングにおいて発揮させる。
【００９１】
よって、液体に対する膨張性を利用したカプセル剤の機能が適切なタイミングにおいて利用されるため、そのカプセル剤の機能を効果的に発揮することができる。
【００９２】
特に、膨張誘発材料が液体に対して溶解又は膨潤可能であれば、使用途中において液体と接触する可能性がある広範な用途においてカプセル剤が用いられるため、その広範な用途においてカプセル剤の機能を効果的に発揮することができる。
【００９３】
この場合には、膨張性材料が吸水性粘土及び吸水性高分子化合物のうちの一方又は双方を含んでおり、より具体的にはベントナイトを含んでいれば、その膨張性材料が水に対して必要かつ十分に膨張するため、より高い効果を得ることができる。
【００９４】
また、構造物を製造するために用いられる構造材料中にカプセル剤が含まれていれば、その構造物の使用途中（破損時）において、カプセル剤の修復機能を利用して構造物が自己修復される。よって、カプセル剤の修復機能を効果的に発揮することができる。この詳細に関しては、後述する。
【００９５】
＜２．カプセル剤の用途（構造物）＞
次に、上記したカプセル剤の用途に関して説明する。
【００９６】
カプセル剤の用途は、上記したように、何らかの構造物の破損時において、その破損に起因する構造物の劣化等を防止するために修復を要する用途であれば、特に限定されない。
【００９７】
中でも、カプセル剤は、何らかの液体との接触を契機として修復機能を発揮するため、カプセル剤が含まれる構造物の用途は、その構造物が使用時において液体と接触する可能性がある用途であることが好ましい。
【００９８】
ここでは、例えば、カプセル剤が建築用途の構造物に用いられる場合に関して説明する。ここで説明する「構造物」とは、後述するコンクリートなどの構造材料を用いて製造される構造物であり、例えば、家屋及びビル等である。
【００９９】
＜２−１．構成＞
図４は、本発明のカプセル剤を用いた構造物の断面構成を表している。この構造物は、構造材料１１と、１又は２以上のカプセル剤１２とを含んでいる。
【０１００】
なお、図４では、カプセル剤１２の数が２以上である場合を示している。また、図４では、図示内容を簡略化するために、構造材料の形状が矩形である場合を示していると共に、カプセル剤１２を模式的に示している。但し、構造物の形状は、特に限定されない。
【０１０１】
［構造材料］
構造材料１１は、構造物の主成分であり、例えば、一般的に構造物を製造するために用いられる材料のうちのいずれか１種類又は２種類以上を含んでいる。
【０１０２】
具体的には、構造材料１１は、例えば、モルタル及びコンクリート等のうちの一方又は双方を含んでいる。このモルタル及びコンクリートは、例えば、セメントを含む溶液（セメント液）を凝固（硬化）させることにより形成される。
【０１０３】
［カプセル剤］
カプセル剤１２は、上記した本発明のカプセル剤と同様の構成を有している。即ち、カプセル剤１２は、図１及び図２に示したように、膨張性材料を含む中心部１と、膨張誘発材料を含む外郭部２とを備えている。
【０１０４】
カプセル剤１２の数は、上記したように、１でもよいし、２以上でもよいが、中でも、２以上であることが好ましく、十分に多いことがより好ましい。構造物の破損位置に依存せずに、カプセル剤１２が修復機能を発揮しやすくなるからである。
【０１０５】
カプセル剤１２の数が２以上である場合には、その２以上のカプセル剤１２は、構造材料１１中において分散されていることが好ましい。構造物の破損位置に依存せずに、カプセル剤１２が修復機能をより発揮しやすくなるからである。
【０１０６】
なお、構造材料１１中におけるカプセル剤１２の含有量は、特に限定されないが、構造物の物理的特性（例えば、強度等）を確保しつつ、カプセル剤１２の修復機能を利用しやすくなるように設定されることが好ましい。
【０１０７】
詳細には、カプセル剤１２の含有量が少なすぎると、構造物の破損時においてカプセル材１２が修復機能を発揮しにくくなるため、そのカプセル剤１２により構造物が修復される可能性は低下する。一方、カプセル剤１２の含有量が多すぎると、構造物中に占める構造材料１１の割合が低下するため、その構造物の物理的特性が低下する可能性がある。よって、カプセル材１２の含有量は、カプセル材１２による構造物の修復確率とその構造物の物理的特性の確保とを両立できるように設定されることが好ましい。
【０１０８】
［他の材料］
なお、構造物は、例えば、構造材料１１の種類等に応じて、更に、他の材料のうちのいずれか１種類又は２種類以上を含んでいてもよい。
【０１０９】
他の材料は、例えば、各種添加剤である。構造材料１１がモルタル及びコンクリートである場合の添加剤は、例えば、凝固剤、速硬化剤、硬化遅延剤、脱水減少剤、分散剤、減水剤及びｐＨ調整剤等である。
【０１１０】
また、他の材料は、例えば、他の構造材料（構造材料１１に該当する材料を除く。）である。構造材料１１がコンクリートである場合の他の構造材料は、例えば、砂利及び鉄筋等である。
【０１１１】
＜２−２．機能＞
この構造物は、以下のように機能する。図５及び図６は、構造物の機能を説明するために、図４に対応する断面構成を表している。
【０１１２】
構造物の製造後、その構造物は、例えば、屋外に設置されている。この構造物の使用時（破損前期間）においては、図４に示したように、複数のカプセル剤１２が構造材料１１中に埋設されているため、構造物が液体と接触する可能性があっても、カプセル剤１２は液体と接触できない。この構造物が接触する可能性がある液体は、例えば、雨水等である。この場合には、構造物が雨水等に晒されても、カプセル材１２は雨水等と接触できないため、そのカプセル剤１２は未だ修復機能を発揮できない。これにより、破損前期間においてカプセル剤１２の修復機能は維持される。
【０１１３】
構造物の使用途中において、例えば、その構造物が外部応力を受けると、図５に示したように、構造物の表面近傍に亀裂１３が発生するため、その構造物が破損する。この構造物に外部応力を及ぼす要因は、例えば、乾燥、水圧、熱、二酸化炭素及び地震等である。この場合には、亀裂１３の内部に一部のカプセル剤１２が露出するため、上記した破損前期間とは異なり、その一部のカプセル剤１２が雨水等と接触できるようになる。なお、図５では、例えば、亀裂１３の内部に２つのカプセル剤１２が露出した場合を示している。
【０１１４】
カプセル剤１２が雨水等と接触し続けると、そのカプセル剤１２は、上記した本発明のカプセル剤の機能と同様の機能（図１及び図３参照）を発揮する。即ち、例えば、膨張誘発現象が水に対する溶解である場合には、外郭部２（膨張誘発材料）が溶解するため、それまで外郭部２により被覆されていた中心部１（膨張性材料）が露出する。これにより、膨張性材料が膨張するため、図６に示したように、亀裂１３の内部は膨張性材料の膨張物１４により埋められる。
【０１１５】
よって、構造物は、カプセル剤１２の修復機能を利用して自己修復するため、亀裂１３が発生しても、その亀裂１３の内部に雨水等が入り続けることは防止される。これにより、亀裂１３の内部に雨水等が浸入し続けることに起因して、その雨水等により構造物が浸食されることは防止される。
【０１１６】
なお、上記したカプセル剤１２の修復機能の原理から明らかなように、構造物の表面近傍に亀裂１３が発生した場合において、その構造物がカプセル剤１２の修復機能を利用して自己修復できるかどうかは、その亀裂１３の内部にカプセル剤１２が露出するかどうかに依存する。よって、構造物が自己修復できる可能性を高くするためには、構造材料１１中に含まれるカプセル剤１２の数を十分に多くすると共に、その構造材料１１中においてカプセル剤１２を十分に分散させることが好ましい。
【０１１７】
＜２−３．作用及び効果＞
本発明の構造物によれば、１又は２以上のカプセル剤１２を含んでおり、そのカプセル剤１２が上記した本発明のカプセル剤の構成と同様の構成を有している。この場合には、上記したように、構造物の使用時（破損前期間）にはカプセル剤１２の修復機能が維持されると共に、その構造物の破損時（破損後期間）においてカプセル剤１２の修復機能が発揮される。よって、カプセル剤１２の修復機能を利用して、構造物の破損を自己修復することができる。
【０１１８】
特に、構造物は屋外に設置されることが一般的であるため、雨水等に対する膨張性を利用してカプセル剤１２が修復機能を発揮することにより、その雨水等に起因して構造物の構造劣化（浸食）が進行することを効果的に防止することができる。
【０１１９】
この構造物に関する他の作用及び効果は、本発明の一実施形態のカプセル剤に関する作用及び効果と同様である。
【０１２０】
なお、ここでは、カプセル剤が建築用途の構造物（例えばビル等）に用いられる場合を例に挙げたが、上記したように、カプセル剤が用いられる構造物の種類は、特に限定されない。建築用途以外の用途の構造物は、例えば、護岸用途の構造物（例えばテトラポッド及び防波堤等）等である。また、他の用途の構造物は、例えば、トンネル、道路、ダム、坑井等であり、その坑井は、例えば、水井、油井、ガス井、地熱井及び蒸気井等である。
【実施例】
【０１２１】
以下、本発明の実施例に関して説明する。説明する順序は、下記の通りである。但し、本発明の態様は、ここで説明する態様に限定されない。
【０１２２】
１．カプセル剤等の製造
２．カプセル剤等の評価
【０１２３】
＜１．カプセル剤等の製造＞
（実験例１）
以下の手順により、膨張誘発現象として水に対する膨潤を利用するカプセル剤（図１参照）を製造した。
【０１２４】
最初に、膨張誘発材料（ＳＢＲ樹脂）を含む水系エマルジョン溶液（日本エイアンドエル株式会社製のカルボキシ変性スチレンブタジエン共重合体  ナルスターＳＲ−１０７）を準備した。続いて、溶媒（エタノール）を用いて水系エマルジョン溶液を希釈することにより、処理溶液（固形分濃度＝８％）を調製した。
【０１２５】
続いて、特開平１０−１３７５８１号公報に記載されている方法を用いて膨張性材料（ナトリウムベントナイト）を造粒することにより、中心部１（体積平均粒径＝５６８μｍ）を得た。
【０１２６】
続いて、転動流動層コーティング装置（フロイント産業株式会社製のＬＡＢＯ型）を用いて、中心部１の表面に処理溶液を吹き付けながら乾燥させることにより、外郭部２を形成した。
【０１２７】
これにより、膨張誘発材料を含む外郭部２により、膨張性材料を含む中心部１が被覆されたため、カプセル剤（体積平均粒径＝５８６μｍ）が完成した。
【０１２８】
（実験例２）
比較のために、外郭部２を形成しなかったことを除いて、上記した実験例１と同様の手順により、非カプセル剤（中心部１）を得た。
【０１２９】
なお、カプセル剤及び非カプセル剤の構成は、表１に示した通りである。
【０１３０】
【表１】
2017043960.tif 000003
【０１３１】
＜２．カプセル剤等の評価＞
カプセル剤等の性能（修復機能）を簡易的に評価するために、温水（温度＝７５℃）中にカプセル剤等１０ｇを投入した後、そのカプセル剤等の重量変化を追跡したところ、図７に示した結果が得られた。なお、冷水ではなく温水を用いているのは、温水を用いると外郭部２（膨張誘発材料）が膨潤しやすくなる傾向を利用して、いわゆる加速試験を行うためである。
【０１３２】
図７は、カプセル剤等の重量増加割合と経過時間との相関を表している。即ち、横軸は、温水中にカプセル剤等を投入した後の経過時間（時間）を示していると共に、縦軸は、下記の式（１）により算出されるカプセル剤等の重量増加割合（％）を示している。
【０１３３】
重量増加割合（％）＝［（カプセル剤等の投入後の重量−カプセル剤等の投入前の重量）／カプセル剤等の投入前の重量］×１００  ・・・（１）
【０１３４】
なお、図７中において、実線Ｌ１は、実験例１（カプセル剤）に対応していると共に、破線Ｌ２は、実験例２（非カプセル剤）に対応している。
【０１３５】
表１及び図７から明らかなように、カプセル剤等の修復機能が発揮される状況は、そのカプセル剤等の構成に応じて大きく変動した。
【０１３６】
具体的には、外郭部２により中心部１が被覆されていない非カプセル剤を用いた場合（実験例２，破線Ｌ２）には、温水中に非カプセル剤を投入すると、重量増加割合が短時間で急激に増加した。より具体的には、重量増加割合は、僅か数十分程度で２００％を遙かに上回った。
【０１３７】
この結果は、外郭部２により中心部１（膨張性材料）が被覆されておらず、その中心部１が露出しているため、温水中に非カプセル剤を投入すると、膨張性材料が直ちに膨張し始めたことを表している。
【０１３８】
この場合には、例えば、カプセル剤が含まれた構造物（例えば、コンクリート）を製造するために、そのカプセル剤が含まれたセメント液を準備すると、セメント液中において既に中心部１（膨張性材料）が水と十分に接触するため、その膨張性材料が意図せずに膨張してしまう。よって、コンクリートの製造後、そのコンクリートが破損するまでカプセル剤の修復機能を維持することができない。
【０１３９】
これに対して、外郭部２により中心部１が被覆されているカプセル剤を用いた場合（実験例１，実線Ｌ１）には、温水中にカプセル剤を投入すると、時間の経過にしたがって重量増加割合が次第に増加した。より具体的には、重量増加割合は、約１７５時間後、約１４０％まで緩やかに増加した。
【０１４０】
この結果は、外郭部２により中心部１（膨張性材料）が被覆されており、その中心部１が露出していないため、温水中にカプセル剤を投入すると、外郭部２（膨張誘発材料）が膨潤するにしたがって膨張性材料が次第に膨張することを表している。
【０１４１】
この場合には、例えば、カプセル剤が含まれたセメント液を準備しても、そのセメント液中においては未だ膨張性材料が膨張しないため、そのカプセル剤の修復機能が維持される。これにより、セメント液中にカプセル剤が含まれていても、そのセメント液を用いたコンクリートの製造工程にカプセル剤は悪影響を及ぼさない。
【０１４２】
しかも、コンクリートの製造後、そのコンクリートの使用途中（破損時）に亀裂が発生したことに起因してカプセル剤が雨水等と十分に接触すると、外郭部２（膨張誘発材料）の膨潤に応じて中心部１（膨張性材料）が雨水等と十分に接触するため、その膨張性材料が亀裂を埋めるように次第に膨張する。このように膨張性材料が時間の経過に応じて急激に膨張せずに次第に膨張することは、図７に示した実線Ｌ１の傾きが緩やかであることから明らかである。よって、コンクリートの製造後、そのコンクリートの破損時においてカプセル剤の修復機能が発揮されるため、そのカプセル剤の修復機能を利用してコンクリートの破損を自己修復することができる。
【０１４３】
なお、カプセル剤を用いても、時間の経過に応じて外郭部２が膨潤するため、やはり、セメント液中において意図せずにカプセル剤が修復機能を発揮してしまうのではないかと考えられる。
【０１４４】
しかしながら、カプセル剤の重量増加割合の推移を見ると、そのカプセル剤の重量増加割合は、上記したように、約１７５時間（＝約７日間）という長い時間が経過することにより、約１４０％まで増加する。よって、カプセル剤が含まれたセメント液を用いてコンクリートを製造する場合には、セメント液の乾燥に要する期間内において重量増加割合が十分に抑えられるようにカプセル剤を設計すれば、コンクリートの製造段階においてカプセル剤の修復機能を維持することができる。なお、上記したようにカプセル剤を設計するためには、例えば、外郭部２の形成材料（膨張誘発材料の種類）及び平均厚さ等を調整すればよい。
【０１４５】
これらの結果から、膨張誘発材料を含む外郭部により、膨張性材料を含む中心部が被覆されたカプセル剤を用いると、液体に対する膨張性を利用した機能を効果的に発揮することができた。
【０１４６】
以上、実施形態及び実施例を挙げながら本発明を説明したが、その本発明は、実施形態及び実施例において説明した態様に限定されず、種々に変形させることが可能である。
【０１４７】
具体的には、カプセル剤は、上記した用途の構造物に限られず、他の用途の構造物に適用されてもよい。この場合においても、構造物の使用途中において液体に対する膨張性を利用した機能を発揮させることを要すれば、同様の効果を得ることができる。また、カプセル剤は、構造物の完成時において、その構造物の内部にあらかじめ導入されていなければならないわけではなく、構造物の完成後、その構造物の内部に事後的に導入されてもよい。
【符号の説明】
【０１４８】
１…中心部、２…外郭部、１１…構造材料、１２…カプセル剤。
【図１】
2017043960.tif 000004
【図２】
2017043960.tif 000005
【図３】
2017043960.tif 000006
【図４】
2017043960.tif 000007
【図５】
2017043960.tif 000008
【図６】
2017043960.tif 000009
【図７】
2017043960.tif 000010